(57)【要約】【課題】表面張力の高い水に対する撥水性を保持しつつ、表面張力の低いサラダ油、シリコーンオイル等に対する撥油性のある複合粒子及び塗膜の形成方法を提供する。【解決手段】平均一次粒子径が５〜１００ｎｍである無機粒子の表面にフルオロアルキルアクリレート樹脂又はフルオロアクリレート樹脂を含む被覆層が形成された樹脂被覆粒子が複数凝集して構成され、フッ素含有量が１．５〜７．５質量％であり、かつ体積基準の平均粒径(Ｄ50)が１〜１００μｍである撥水撥油性塗膜形成用複合粒子である。この複合粒子を溶媒に、溶媒１００質量％に対して複合粒子を１０〜２０質量％の割合で、分散させて分散液を調製し、この分散液を基材表面に塗布して撥水撥油性塗膜を形成する方法である。【選択図】図１
2019044121.tif 000002
【特許請求の範囲】
【請求項１】
平均一次粒子径が５〜１００ｎｍである無機粒子の表面にフルオロアルキルアクリレート樹脂又はフルオロアクリレート樹脂を含む被覆層が形成された樹脂被覆粒子が複数凝集して構成され、フッ素含有量が１．５〜７．５質量％であり、かつ体積基準の平均粒径(Ｄ50)が１〜１００μｍである撥水撥油性塗膜形成用複合粒子。
【請求項２】
前記複合粒子の炭素含有量が２．０〜１０．０質量％である請求項１記載の複合粒子。
【請求項３】
前記無機粒子が酸化物、水酸化物、フッ化物、窒化物及び複合酸化物からなる群より選ばれた１種又は２種以上の粒子である請求項１又は２記載の複合粒子。
【請求項４】
無機粒子が乾式粒子である請求項３記載の複合粒子。
【請求項５】
平均一次粒子径が５〜１００ｎｍである無機粒子を反応槽に入れ、前記反応槽内で前記無機粒子を不活性ガス雰囲気下で撹拌しながらフルオロアルキルアクリレート樹脂又はフルオロアクリレート樹脂を含む液を、噴霧量が前記無機粒子１００質量部に対して前記樹脂成分が７．５〜２５．０質量部になるように、噴霧しながら１５０〜２２０℃の温度で３０〜１２０分間熱処理して、前記無機粒子の表面をフルオロアルキルアクリレート樹脂層又はフルオロアクリレート樹脂層で被覆することにより樹脂被覆粒子を形成するとともに前記樹脂被覆粒子を凝集して、請求項１ないし４いずれか１項に記載の撥水撥油性塗膜形成用複合粒子を製造する方法。
【請求項６】
請求項１ないし４いずれか１項に記載の撥水撥油性塗膜形成用複合粒子或いは請求項５に記載の方法で製造された撥水撥油性塗膜形成用複合粒子を溶媒に、溶媒１００質量％に対して前記複合粒子１０〜２０質量％の割合で、分散させて分散液を調製し、前記分散液を基材表面に塗布して撥水撥油性塗膜を形成する方法。
【請求項７】
前記形成された撥水撥油性塗膜に対する、水の接触角が２５℃で１１０度以上、サラダ油の接触角が２５℃で１２０度以上、シリコーンオイルの接触角が２５℃で６０度以上である請求項６記載の撥水撥油性塗膜の形成方法。
【発明の詳細な説明】
【技術分野】
【０００１】
本発明は、表面張力の高い水に対する撥水性を保持しつつ、表面張力の低いサラダ油、シリコーンオイル等に対して撥油性のある塗膜を形成するための複合粒子及びその製造方法並びにこの複合粒子を用いた撥水性と撥油性（以下、撥水撥油性ということもある。）のある塗膜を形成する方法に関するものである。
【背景技術】
【０００２】
従来、この種の塗膜として、撥水性及び撥油性を付与するために材料の表面に形成される塗膜が開示されている（例えば、特許文献１参照。）。この塗膜は、金属酸化物複合粒子を含有し、この金属酸化物複合粒子は、金属酸化物粒子と、その表面に形成されたポリフルオロアルキルメタクリレート樹脂を含む被覆層とを含み、金属酸化物複合粒子のフッ素含有量（重量％）を金属酸化物粒子の表面積（ｍ2／ｇ）で除した値が０．０２５〜０．１８０である、ことを特徴とする。この塗膜は、金属酸化物複合粒子の炭素含有量（重量％）を金属酸化物粒子の表面積（ｍ2／ｇ）で除した値が０．０５〜０．４００であることが好ましく、また金属酸化物粒子の平均一次粒子径が５〜５０ｎｍであることが好ましく、更に金属酸化物粒子が酸化ケイ素粒子、酸化アルミニウム粒子及び酸化チタン粒子の少なくとも１種であることが好ましい特徴がある。特許文献１に示される塗膜によれば、水との接触角が１４２度以上、オリーブオイルとの接触角が１３８度以上であって、優れた撥水性及び撥油性をより確実に得ることができる。
【先行技術文献】
【特許文献】
【０００３】
【特許文献１】特許第５２４２８４１号公報（請求項１〜請求項４、段落[００１２]、段落[０１０３]の表２）
【発明の概要】
【発明が解決しようとする課題】
【０００４】
しかしながら、特許文献１に記載された塗膜は、オリーブオイルに対しては撥油性を示すものの、オリーブオイルよりも表面張力の低いサラダ油やシリコーンオイルに対しては、十分な撥油性を示すことができなかった。
【０００５】
本発明の目的は、表面張力の高い水に対する撥水性を保持しつつ、表面張力の低いサラダ油、シリコーンオイル等に対する撥油性のある撥水撥油性塗膜形成用複合粒子及びその製造方法並びにこの複合粒子を用いた撥水撥油性塗膜の形成方法を提供することにある。
【課題を解決するための手段】
【０００６】
本発明の第１の観点は、平均一次粒子径が５〜１００ｎｍである無機粒子の表面にフルオロアルキルアクリレート樹脂又はフルオロアクリレート樹脂を含む被覆層が形成された樹脂被覆粒子が複数凝集して構成され、フッ素含有量が１．５〜７．５質量％であり、かつ体積基準の平均粒径(Ｄ50)が１〜１００μｍである撥水撥油性塗膜形成用複合粒子である。
【０００７】
本発明の第２の観点は、第１の観点に基づく発明であって、前記複合粒子の炭素含有量が２．０〜１０．０質量％である複合粒子である。
【０００８】
本発明の第３の観点は、第１又は第２の観点に基づく発明であって、前記無機粒子が酸化物、水酸化物、フッ化物、窒化物及び複合酸化物からなる群より選ばれた１種又は２種以上の粒子である複合粒子である。
【０００９】
本発明の第４の観点は、第３の観点に基づく発明であって、前記無機粒子が乾式粒子である複合粒子である。
【００１０】
本発明の第５の観点は、平均一次粒子径が５〜１００ｎｍである無機粒子を反応槽に入れ、前記反応槽内で前記無機粒子を不活性ガス雰囲気下で撹拌しながらフルオロアルキルアクリレート樹脂又はフルオロアクリレート樹脂を含む液を、噴霧量が前記無機粒子１００質量部に対して前記樹脂成分が７．５〜２５．０質量部になるように、噴霧しながら１５０〜２２０℃の温度で３０〜１２０分間熱処理して、前記無機粒子の表面をフルオロアルキルアクリレート樹脂層又はフルオロアクリレート樹脂層で被覆することにより樹脂被覆粒子を形成するとともに前記樹脂被覆粒子を凝集して、第１ないし第４のいずれかの観点の撥水撥油性塗膜形成用複合粒子を製造する方法である。
【００１１】
本発明の第６の観点は、第１ないし第４のいずれかの観点の撥水撥油性塗膜形成用複合粒子或いは第５の観点の方法で製造された撥水撥油性塗膜形成用複合粒子を溶媒に、溶媒１００質量％に対して前記複合粒子を１０〜２０質量％の割合で、分散させて分散液を調製し、前記分散液を基材表面に塗布して撥水撥油性塗膜を形成する方法である。
【００１２】
本発明の第７の観点は、第６の観点に基づく発明であって、前記形成された撥水撥油性塗膜に対する、水の接触角が２５℃で１１０度以上、サラダ油の接触角が２５℃で１２０度以上、シリコーンオイルの接触角が２５℃で６０度以上である撥水撥油性塗膜の形成方法である。
【発明の効果】
【００１３】
本発明の第１の観点に基づく発明では、平均一次粒子径が５〜１００ｎｍの無機粒子がフルオロアルキルアクリレート樹脂又はフルオロアクリレート樹脂を含む被覆層で被覆されて樹脂被覆粒子が形成される。無機粒子の平均一次粒子径が５〜１００ｎｍであることにより樹脂被覆粒子が凝集した単一の複合粒子の表面に、図１(ａ)に示すように数ｎｍ〜数十ｎｍ間隔の凹凸構造（近似的なフラクタル構造）が形成される。また平均粒径(Ｄ50)が１〜１００μｍの単一の複合粒子が一列に並んだ状態では、図１(ｂ)に示すように、複合粒子間には数十μｍ間隔の凹凸構造（近似的なフラクタル構造）が形成される。こうした階層的な凹凸構造が物理的に複合粒子に撥水撥油性を発現させる。一方、無機粒子が特許文献１に示されるポリフルオロアルキルメタクリレート樹脂と異なるフルオロアルキルアクリレート樹脂又はフルオロアクリレート樹脂で被覆されるため、化学的に複合粒子に撥水撥油性を発現させる。
【００１４】
本発明のフルオロアルキルアクリレート樹脂又はフルオロアクリレート樹脂では、アクリレートが特許文献１のメタクリレートのメチル基と比べて、(1) 遊離基（フリーラジカル）の発生が促進されるとともに、(2) 化学構造式における結合部の回転が容易で分子運動性が高くなる。これらの効果から、表面張力を低下させる能力の高いフルオロアルキル基（以下、Ｒｆ基ともいう。）がより微細な無機粒子の表面に高い密着力で結合し、無機粒子を被覆する被覆層を形成する。複合粒子のフッ素含有量を所定の範囲にすることもあって、結果として複合粒子を含む分散液で形成した塗膜は、表面張力がオリーブオイルよりも低いサラダ油、シリコーンオイル等の液体を弾くことができる。また複合粒子の平均粒径(Ｄ50)を所定の範囲にすることにより、上記物理的な効果に加えて、複合粒子を含む分散液で形成した塗膜は、所望の厚さで均一になり、優れた撥水撥油性を発現する。
【００１５】
本発明の第２の観点に基づく発明では、複合粒子の炭素含有量を所定の範囲にすることにより、複合粒子を含む分散液で形成した塗膜は、より優れた撥水撥油性を発揮する。
【００１６】
本発明の第３の観点に基づく発明では、無機粒子として、シリカを初めとした酸化物粒子以外に、水酸化物、フッ化物、窒化物、複合酸化物等の粒子を用いた場合でも、複合粒子を含む分散液で形成した塗膜は、優れた撥水撥油性を発揮する。
【００１７】
本発明の第４の観点に基づく発明では、無機粒子が乾式粒子である場合には、乾式粒子が凝集した複合粒子において、より優れた撥水撥油性を発揮する。
【００１８】
本発明の第５の観点に基づく発明では、無機粒子を不活性ガス雰囲気中で撹拌しながら、フルオロアルキルアクリレート樹脂又はフルオロアクリレート樹脂を含む液を、無機粒子１００質量部に対して樹脂成分が所定の噴霧量になるように、噴霧しながら熱処理することにより、無機粒子の表面が所定の厚さでフルオロアルキルアクリレート樹脂層又はフルオロアクリレート樹脂層で均一に被覆され、樹脂被覆粒子が形成される。また撹拌により樹脂被覆粒子が凝集して複合粒子を製造することができる。
【００１９】
本発明の第６の観点に基づく発明では、本発明の複合粒子を所定の割合で溶媒に分散させて分散液を調製し、この分散液を基材表面に塗布することにより撥水撥油性に優れた塗膜を形成することができる。
【００２０】
本発明の第７の観点に基づく発明では、形成された塗膜に対する、水の接触角が２５℃で１１０度以上、サラダ油の接触角が２５℃で１２０度以上、シリコーンオイルの接触角が２５℃で６０度以上であるため、表面張力の低い油（オイル）に対しても優れた撥水撥油性を発揮する。
【図面の簡単な説明】
【００２１】
【図１】本発明の実施形態の撥水撥油性塗膜形成用複合粒子の模式図である。図１(ａ)は単一の複合粒子の模式図であり、図１(ｂ)は複数の複合粒子が一列に並んだ状態の模式図であり、図１(ｃ)は一列に並んだ複数の複合粒子の階層的な凹凸構造を示す模式図である。
【図２】実施例６の複合粒子を用いた塗膜表面におけるシリコーンオイルの撥油性を接触角で示す写真図である。
【図３】比較例２の複合粒子を用いた塗膜表面におけるシリコーンオイルの撥油性を接触角で示す写真図である。
【図４】実施例３の複合粒子をＳＥＭにて観察した倍率３，０００倍の写真図である。
【図５】比較例１０のフルオロアルキルアクリレート樹脂のみからなる粒子のＳＥＭにて観察した倍率３，０００倍の写真図である。
【図６】実施例１〜８の複合粒子を用いた塗膜表面における水の撥水性、サラダ油及びシリコーンオイルの各撥油性を接触角で示す写真図である。
【発明を実施するための形態】
【００２２】
次に本発明を実施するための形態を説明する。
【００２３】
〔無機粒子〕
本発明の撥水撥油性塗膜形成用複合粒子を構成する無機粒子は、平均一次粒子径が５〜１００ｎｍ、好ましくは１０〜５０ｎｍ、より好ましくは１２〜３０ｎｍである。平均一次粒子径が下限値の５ｎｍ未満では、後述するように、無機粒子から複合粒子を作製したときに、複合粒子の表面が凹凸構造（近似的なフラクタル構造）にならず、複合粒子表面が撥水撥油性にならない不具合があり、上限値の１００ｎｍを超えると、隣り合う複合粒子間の空間距離が大きくなり過ぎてしまい、複合粒子による近似的フラクタル構造を取りにくくなり、撥水撥油性を発揮し難い不具合が発生する。無機粒子の平均一次粒子径は、一般的な走査型電子顕微鏡（例えば、日本電子株式会社製  型式名：JSM-7001F等）を用いて５０，０００倍で無機粒子を撮影した後、その写真図中の無機粒子について、無作為に５０個以上の粒子径を測定してその平均を求めた値である。この無機粒子は凝集粒子であることが近似的フラクタル構造を形成するので、好ましい。
【００２４】
この無機粒子を例示すれば、酸化物、水酸化物、フッ化物、窒化物及び複合酸化物からなる群より選ばれた１種又は２種以上の粒子である。具体的には、こうした粒子としては、シリカ、チタニア、アルミナ、酸化カルシウム、酸化ジルコニウム、酸化亜鉛、フッ化マグネシウム、天然スメクタイト、合成スメクタイト、バーミキュライト、錫ドープ酸化インジウム(ＩＴＯ)、アンチモンドープ酸化スズ(ＡＴＯ)、酸化錫、酸化インジウム、酸化カドミウム、酸化アンチモン、水酸化アルミニウム、フッ化カルシウム、フッ化マグネシウム、窒化アルミニウム、窒化ホウ素、シリカとチタニアの複合酸化物等が例示される。また無機粒子は乾式粒子であることが好ましい。乾式粒子とは気相法で製造された粒子である。この中でも、乾式シリカ粒子、乾式チタニア粒子、乾式アルミナ粒子が好ましい。乾式シリカ粒子としては、ケイ素ハロゲン化合物の蒸気相酸化により生成されるシリカであって、四塩化ケイ素等のケイ素化合物や金属ケイ素を火炎中、例えば酸水素火炎中で燃焼して製造される（噴霧火炎法で製造される）ヒュームドシリカが、溶媒を使用せず、乾燥時に凝集粒子を生成しないため、好ましい。
【００２５】
〔フルオロ（アルキル）アクリレート樹脂を含む被覆層〕
本発明の撥水撥油性塗膜形成用複合粒子を構成する無機粒子の表面に形成される被覆層は、フルオロ（アルキル）アクリレート樹脂、即ちフルオロアルキルアクリレート樹脂又はフルオロアクリレート樹脂を含む。本発明の特徴ある点は、特許文献１に示されるポリフルオロアルキルメタクリレート樹脂と異なるフルオロアルキルアクリレート樹脂又はフルオロアクリレート樹脂を被覆層とすることにある。特許文献１の「メタクリレート」を本発明の「アクリレート」にすることにより、前述したように、(1) 遊離基（フリーラジカル）の発生が促進されるとともに、(2) 化学構造式における結合部の回転が容易で分子運動性が高くなる。これらの効果から、表面張力を低下させる能力の高いＲｆ基がより微細な無機粒子の表面に高い密着力で結合し、無機粒子を被覆する被覆層を形成する。無機粒子とこの被覆層を有する樹脂被覆粒子が凝集した複合粒子を含む分散液で形成した塗膜は、表面張力がオリーブオイルよりも低いサラダ油、シリコーンオイル等の液体を弾くことができる。特許文献１に示されるポリフルオロアルキルメタクリレート樹脂を被覆層とする複合粒子を含む分散液で、また本発明の（ポリ）フルオロアルキルアクリレート樹脂を被覆層とする複合粒子を含む分散液で、それぞれガラス板に塗布したときのガラス板上の塗膜と各液滴との接触角の比較を次の表１に示す。
【００２６】
【表１】
2019044121.tif 000003
【００２７】
フルオロアルキルアクリレート樹脂又はフルオロアクリレート樹脂としては、エチル２−フルオロアクリレート、フェニル２−フルオロアクリレート、３−フルオロプロピルアクリレート、２．２−ジフルオロエチルアクリレート、メチル３．３−ジフルオロアクリレート、２−フルオロエチルアクリレート、メチル２−フルオロアクリレート、１Ｈ，１Ｈ−パーフルオロノニルアクリレート、メチル２，３，３−トリフルオロアクリレート、ペンタフルオロベンジルアクリレート、ペンタフルオロフェニルアクリレート、ｔｅｒｔ−ブチル２−フルオロアクリレート、メチル２−フルオロアクリレート、ヘキサフルオロイソプロピルアクリレート、メチル３−（４−フルオロフェニル）アクリレート、３−（トリフルオロメチル）ベンジルアクリレート、１Ｈ，１Ｈ−パーフルオロオクチルアクリレート、２，２，２−トリフルオロエチルアクリレート、ヘプタフルオロイソプロピルアクリレート、２−（パーフルオロブチル）エチルアクリレート、ヘキサフルオロビスフェノール  Ａ  ジアクリレート、１Ｈ，１Ｈ−ペンタフルオロプロピルアクリレート、２，２，２−トリフルオロエチル−２−フルオロアクリレート、メチル３−（２，４−ジフルオロフェニル）アクリレート、エチル（２Ｅ）−３−（４−フルオロフェニル）アクリレート、２，２，２−トリクロロエチル−２−フルオロアクリレート、１Ｈ，１Ｈ−ペンタフルオロブチル−２−フルオロアクリレート、メチル２−（トリフルオロメチル）アクリレート、２，２，３，３−テトラフルオロプロピルアクリレート、ｔｅｒｔ−ブチル２−（トリフルオロメチル）アクリレート、（Ｅ）−メチル３−（２，５−ジフルオロフェニル）アクリレート、（Ｅ）−メチル３−（３，５−ジフルオロフェニル）アクリレート、１Ｈ，１Ｈ，７Ｈ−ドデカフルオロフェニルアクリレート、２，２，３，４，４，４−ヘキサフルオロブチルアクリレート等が挙げられる。またフルオロアルキルアクリレート又はフルオロアクリレートの市販品として、例えば、製品名「ＣＨＥＭＩＮＯＸ  ＦＡＡＣ−４」、「ＣＨＥＭＩＮＯＸ  ＦＡＡＣ−６」（以上、ユニマテック社製）、製品名「ＴＧ−８１１１」、「ＴＧ−８７３１」、「ＧＭＷ−６０５」（以上、ダイキン工業社製）、製品名「ＣＢ７１４４５１８８」、「ＣＢ５１４５７９３４」、「ＣＢ３４４９３２５」（以上、Ｍａｙａ  Ｈｉｇｈ  Ｐｕｒｉｔｙ  Ｃｈｅｍｉｃａｌｓ社製）、「ＡＢ２７９００５」、「ＡＢ３５８５０７」、「ＡＢ３５８５７３」、「ＡＢ１０３９０３」（以上、Ａｂｃｒ  ＧｍｂＨ＆Ｃｏ．，ＫＧ製）、「４７４４８７」、「４７４３４７」、「４７４３５５」、「４７４４２８」、「４７０９６１」、「４７４４５２」、「４７４４０１」、「４４３７５１」（以上、Ｓｉｇｍａ−Ａｌｄｒｉｃｈ社製）、「ＡＤＥ０００７９１」、「ＡＤＥ０００１１０」、「ＡＤＥ００１０６０」、「５５３８６７」、「６９８３８５」（以上、Ｓｉｇｍａ−ＲＢＩ社製）等が挙げられる。なお、本発明のフルオロアルキルアクリレート樹脂又はフルオロアクリレート樹脂のフルオロアルキルアクリレート又はフルオロアクリレートはモノマーに限らず、ポリマーをも含む。
【００２８】
〔撥水撥油性塗膜形成用複合粒子〕
図１(ａ)に示すように、本発明の撥水撥油性塗膜形成用複合粒子１０は、無機粒子１１の表面にフルオロアルキルアクリレート樹脂又はフルオロアクリレート樹脂を含む被覆層１２が形成された樹脂被覆粒子１３が複数凝集して構成される。複合粒子の体積基準の平均粒径(Ｄ50)は１〜１００μｍ、好ましくは５〜２０μｍである。複合粒子の体積基準の平均粒径(Ｄ50)は一般的なレーザー回折/散乱式による粒子径分布測定装置（例えば、堀場製作所社製LAシリーズ（型番：LA-920）等）により測定する。上述した無機粒子の平均一次粒子径が５〜１００ｎｍであることにより、図１(ａ)に示すように、複合粒子の表面には数ｎｍ〜数十ｎｍの凹凸構造（近似的なフラクタル構造）が形成される。更に複合粒子の平均粒径(Ｄ50)が１〜１００μｍであることにより、図１(ｂ)に示すように、複数の複合粒子１０、１０，…、が一列に並んだ状態で、複合粒子間に数十μｍの空間を形成し、図１(ｃ)に示すように、並んだ複数の複合粒子表面の凹凸構造が階層的になり、これらの複合粒子表面が撥水撥油性を呈するようになる。複合粒子の平均粒径 (Ｄ50)が１μｍ未満又は１００μｍを超えると、複合粒子表面に凹凸構造（近似的なフラクタル構造）が形成されなくなる。
【００２９】
また複合粒子におけるフッ素含有量は、複合粒子１００質量％に対して１．５〜７．５質量％、好ましくは３．０〜７．５質量％、より好ましくは３．０〜６．０質量％である。また複合粒子における炭素含有量は、複合粒子１００質量％に対して２．０〜１０．０質量％、好ましくは４．０〜８．０質量％、より好ましくは３．５〜６．０質量％である。フッ素含有量が１．５質量％未満では、所望の撥水撥油性が得られない。また炭素含有量が２．０質量％未満では、複合粒子表面に十分なフッ素樹脂成分がコーティングされにくく、撥水撥油機能が発揮されにくい。更にフッ素含有量の上限値を７．５質量％とするのは、７．５質量％を超えても複合粒子の撥水撥油機能は不変であり、過剰のフッ素樹脂の使用を回避するためである。また炭素含有量が１０．０質量％を超えると、複合粒子粉体に含まれる炭素含有量が多すぎることに起因して粉塵爆発のおそれがある。本発明では、優れた撥水撥油性を達成するためにフッ素含有量を所定の範囲内に設定し、更により優れた撥水撥油性を実現するためには炭素含有量も所定の範囲内に設定することが好ましい。これらの所定の範囲は、無機粒子の表面を被覆するフルオロアルキルアクリレート樹脂又はフルオロアクリレート樹脂の多寡に依存する。
【００３０】
本発明の複合粒子中のフッ素含有量は、複合粒子の検体を１０００℃の電気炉で焼成し、生成するガスを水蒸気蒸留で回収し、その回収液をイオンクロマトグラフにてフッ素イオンとして検出し、定量することにより求められる。また本発明の複合粒子中の炭素含有量は、複合粒子を有機溶剤で抽出した炭素成分である。具体的には、一般的な炭素分析装置（例えば、SUMIGRAPH NC-22 (株)住化分析センター製等）を用いてこの炭素含有量は次のように測定する。秤量を完了した標準試料及び測定試料の入ったボードを装置にセットし、測定を開始する。測定データ処理プログラムにて最終結果まで自動計算される。そのときに自動計算された炭素量を評価する。炭素量を測定する際には、事前に表面処理された試料をソックスレー抽出を行った試料で測定を行う。ソックスレー抽出は、抽出に用いる溶媒を加熱する毎に蒸留し、試料を入れた部分で受け取り、蒸留された溶媒の量が増えるにつれて、サイホンの原理により必要量以上に溜まった溶媒は全て蒸留前のフラスコに戻るが、その間に試料からの抽出する操作である。
【００３１】
〔撥水撥油性塗膜形成用複合粒子の製造方法〕
本発明の撥水撥油性塗膜形成用の複合粒子は、上述した無機粒子を反応槽に入れ、この反応槽内で無機粒子を窒素ガス、アルゴンガスのような不活性ガス（非酸化性）雰囲気下で撹拌しながらフルオロアルキルアクリレート樹脂又はフルオロアクリレート樹脂を含む液を、噴霧量が無機粒子１００質量部に対して樹脂成分が７．５〜２５．０質量部、好ましくは１０．０〜１５．０質量部になるように、噴霧しながら１５０〜２２０℃、好ましくは１８０〜２００℃の温度で３０〜１２０分間、好ましくは６０〜９０分間熱処理して、無機粒子の表面をフルオロアルキルアクリレート樹脂層又はフルオロアクリレート樹脂層で被覆することにより樹脂被覆粒子を形成するとともに樹脂被覆粒子を凝集して、製造する。或いは上記フルオロアルキルアクリレート樹脂又はフルオロアクリレート樹脂と無機粒子を混合し、溶媒を乾燥させることによって製造する。好ましくは、流動させながら、１５０〜２２０℃、好ましくは１８０〜２００℃の温度で乾燥させることによって製造する。
【００３２】
フルオロアルキルアクリレート樹脂又はフルオロアクリレート樹脂を含む液は、樹脂を含む液１００質量％に対して液成分を１０〜２５質量％含む。液成分としては水が好適に用いられる。液成分が下限値未満では、樹脂を含む液の濃度が高すぎて、無機粒子の表面に均一に樹脂層が形成されにくく、上限値を超えると、樹脂を含む液の濃度が低すぎて、噴霧量を増大する必要がある。上記熱処理の温度と時間は、液成分の含有割合に応じて決められるが、熱処理温度が１８０℃未満又は熱処理時間が３０分未満では、無機粒子の表面に樹脂層が殆ど形成されず、また熱処理温度が２２０℃を超えるか、熱処理時間が１２０分を超えると、樹脂層が厚くなり過ぎ、いずれの場合でも、撥水撥油性のある複合粒子が得られない。
【００３３】
フルオロアルキルアクリレート樹脂又はフルオロアクリレート樹脂を含む液の噴霧を、噴霧量が無機粒子１００質量部に対して樹脂成分が７．５〜２５．０質量部になるように行うのは、噴霧量が７．５質量部未満では、被覆層の厚さが不十分になり、被覆層中のフッ素含有量、炭素含有量が少なく、撥水撥油性を発揮しなくなる。また噴霧量が２５．０質量部を超えると、複合粒子表面に覆われたフッ素樹脂成分が過多になり、微粒子によって形成されたフラクタルな構造が樹脂によって相殺(表面がより平滑になって、薄まって)しまい、高い撥油性を発揮しないおそれがある。
【００３４】
無機粒子を撹拌しながら上記樹脂を含む液を噴霧し加熱処理すると、樹脂を含む液中の液成分が蒸発し、無機粒子の表面にポリフルオロアクリレート樹脂又はフルオロアクリレート樹脂を含む被覆層が形成される。また、例えば、必要に応じて、更に噴霧工程及び熱処理工程からなる一連の工程を１回又は２回以上繰り返し行ってもよい。これにより被覆量の厚さが制御され、フッ素含有量、炭素含有量を所望の範囲に調整することができる。
【００３５】
〔撥水撥油性塗膜の形成方法〕
本発明の撥水撥油性塗膜は、上述した複合粒子を溶媒に、溶媒１００質量％に対して前記複合粒子１０〜２０質量％の割合で、分散させて分散液を調製し、この分散液を基材表面に塗布することにより、形成される。この分散液には、接着剤（ヒートシール剤等）、着色剤、分散剤、沈降防止剤、粘度調整剤、印刷保護剤等を含ませてもよい。上記溶媒としては、接着剤等を含まない場合には、水又はアルコールが例示される。アルコールとしては、炭素数が１〜４である１種又は２種以上のアルコールが好ましい。接着剤等を含む場合には、溶媒として、アルコール（エタノール）、シクロヘキサン、トルエン、アセトン、ＩＰＡ、プロピレングリコール、ヘキシレングリコール、ブチルジグリコール、ペンタメチレングリコール、ノルマルペンタン、ノルマルヘキサン、ヘキシルアルコール等の有機溶剤が用いられる。
【００３６】
接着剤としては、例えば、ポリオレフィン系樹脂、ポリエステル系樹脂、ポリウレタン系樹脂、エポキシ系樹脂、アクリル系樹脂、ビニル系樹脂等の接着剤（特にヒートシール剤）等を挙げることができる。ヒートシール剤としては、より具体的には、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレン又はポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリアクリロニトリル樹脂、ポリ塩化ビニル系樹脂、その他の熱接着性樹脂のほか、これらのブレンド樹脂、これらを構成するモノマーの組合せを含む共重合体、変性樹脂等をヒートシール剤として用いることができる。
【００３７】
また基材としては、撥水撥油処理を必要とする金属材、プラスチック材、セラミック材、ガラス材、表面加工した木材、加工紙等が挙げられる。基材表面に塗布した分散液を塗布した後、溶媒が水又はアルコールである場合、室温で放置して自然乾燥することにより、基材表面に撥水撥油性塗膜を形成する。分散液に接着成分としてヒートシール剤が含まれる場合、基材表面上の塗膜を１５０〜２５０℃程度の範囲内で熱処理することによって、ヒートシール剤を溶融させて塗膜を材料表面に強固に固定することができる。
【００３８】
上記基材表面に上記分散液を塗布し、自然乾燥するか、又は所定の温度で乾燥した後、加熱処理して基材表面に塗膜を形成することができる。分散液を基材表面に塗布する方法としては、バーコート法、ダイコート法、スピンコート法又はスプレー法、ドクターブレード法等が例示される。塗膜の厚さは、０．５〜３０μｍの範囲内で決められる。特に、包装材料としてヒートシール時にヒートシール層中に塗膜が埋め込まれる構成とする場合は、１〜８μｍ程度とすることが好ましい。
【００３９】
〔撥水撥油性塗膜の性状〕
本発明の撥水撥油性塗膜は、塗膜表面が複合粒子による凹凸構造（近似的なフラクタル構造）を有していることが好ましい。より具体的には、複数の複合粒子が連なることによって形成された空隙と粒子本体により形成される表面を有することが望ましい。これにより、複合粒子が所定の被覆層を有すると相まって、より優れた撥水性と撥油性を発揮することが可能となる。即ち、凹凸構造の表面が前記被覆層により実質的に構成される結果、より優れた撥水性と撥油性を発揮することができる。この場合、凹凸構造の形成に寄与する粒子としては、本発明の効果を妨げない範囲において、複合粒子以外の微粒子を含んでもよい。なお、塗膜表面の凹凸構造は、走査型電子顕微鏡で観察することができる。後記の実施例３を代表例として図４に示す。
【００４０】
上記方法で形成された塗膜の撥水撥油性は、塗膜に対する、２５℃における水、サラダ油、シリコーンオイルの接触角で示される。本発明の塗膜の撥水撥油性は、水の接触角が２５℃で１１０度以上、サラダ油の接触角が２５℃で１２０度以上、シリコーンオイルの接触角が２５℃で６０度以上である。
【実施例】
【００４１】
次に本発明の実施例を比較例とともに詳しく説明する。
【００４２】
〔２０種類の樹脂〕
本発明の実施例１〜１５及び比較例１〜１２に用いられる合計２０種類の樹脂を以下の表２及び表３に示す。表２には、１４種類の（ポリ）フルオロ（アルキル）アクリレート樹脂（No.1〜No.14）を、表３には、６種類の（ポリ）フルオロアルキルメタクリレート樹脂（No.21〜No.26）をそれぞれ示す。
【００４３】
【表２】
2019044121.tif 000004
【００４４】
【表３】
2019044121.tif 000005
【００４５】
＜実施例１＞
無機粒子として、前述の例示した走査型電子顕微鏡を用いて求めた平均一次粒子径（以下、平均一次粒子径の測定方法については同じ。）が８０〜１００ｎｍの乾式シリカであるヒュームドシリカ（日本アエロジル社製：試作品）を用いて、これを反応槽に入れ、窒素ガス雰囲気下、撹拌しながらこのシリカ粒子１００ｇに対して、表２に示されるNo.1のフルオロアルキルアクリレート樹脂の水分散液３７．５ｇ（液成分濃度：２０質量％）を噴霧し、２００℃で３０分間加熱撹拌した後、室温まで冷却し、樹脂被覆粒子が凝集した複合粒子を作製した。上記樹脂成分の噴霧量は上記シリカ粒子１００質量部に対して７．５質量部であった。実施例２以降の樹脂成分の噴霧量は表４に示される。
【００４６】
＜実施例２＞
無機粒子として、平均一次粒子径が４０ｎｍの乾式シリカであるヒュームドシリカ（商品名：AEROSIL OX 50、日本アエロジル社製）を用いて、これを反応槽に入れ、窒素ガス雰囲気下、撹拌しながらこのシリカ粒子１００ｇに対して表２に示されるNo.2のフルオロアルキルアクリレート樹脂の水分散液５０ｇ（液成分濃度：２０質量％）を噴霧し、１５０℃で６０分間加熱撹拌した後、室温まで冷却し、樹脂被覆粒子が凝集した複合粒子を作製した。
【００４７】
＜実施例３＞
無機粒子として、実施例１と同一の乾式シリカを用いて、これを反応槽に入れ、窒素ガス雰囲気下、撹拌しながらこのシリカ粒子１００ｇに対して表２に示されるNo.3のポリフルオロアルキルアクリレート樹脂の水分散液６０ｇ（液成分濃度：２０質量％）を噴霧し、以下、実施例１と同様にして、複合粒子を作製した。実施例３の複合粒子をＳＥＭにて観察した倍率３，０００倍の写真図を図４に示す。
【００４８】
＜実施例４＞
無機粒子として、平均一次粒子径が１２ｎｍの乾式シリカであるヒュームドシリカ（商品名：AEROSIL 200、日本アエロジル社製）を用いて、これを反応槽に入れ、窒素ガス雰囲気下、撹拌しながらこのシリカ粒子１００ｇに対して表２に示されるNo.4のポリフルオロアルキルアクリレート樹脂とNo.6のポリフルオロアクリレート樹脂（No.4：No.6の質量比＝２：１）の混合樹脂の水分散液７５ｇ（液成分濃度：２０質量％）を噴霧し、以下、実施例１と同様にして、複合粒子を作製した。
【００４９】
＜実施例５＞
無機粒子として、平均一次粒子径が５ｎｍの乾式シリカであるヒュームドシリカ（商品名：AEROSIL 380 S、日本アエロジル社製）を用いて、これを反応槽に入れ、窒素ガス雰囲気下、撹拌しながらこのシリカ粒子１００ｇに対して表２に示されるNo.5のポリフルオロアルキルアクリレート樹脂とNo.7のフルオロアルキルアクリレート樹脂（No.5：No.7の質量比＝２：１）の混合樹脂の水分散液１００ｇ（液成分濃度：２０質量％）を噴霧し、以下、実施例１と同様にして、複合粒子を作製した。
【００５０】
＜実施例６＞
無機粒子として、平均一次粒子径が３０ｎｍの乾式シリカであるヒュームドシリカ（商品名：AEROSIL 50、日本アエロジル社製）を用いて、これを反応槽に入れ、窒素ガス雰囲気下、撹拌しながらこのシリカ粒子１００ｇに対して表２に示されるNo.6のポリフルオロアクリレート樹脂とNo.9のフルオロアルキルアクリレート樹脂（No.6：No.9の質量比＝１：１）の混合樹脂の水分散液１２５ｇ（液成分濃度：２０質量％）を噴霧し、以下、実施例１と同様にして、複合粒子を作製した。
【００５１】
＜実施例７＞
無機粒子として、実施例１と同一の乾式シリカを用いて、これを反応槽に入れ、窒素ガス雰囲気下、撹拌しながらこのシリカ粒子１００ｇに対して表２に示されるNo.4のポリフルオロアルキルアクリレート樹脂の水分散液６０ｇ（液成分濃度：２０質量％）を噴霧し、以下、実施例１と同様にして、複合粒子を作製した。
【００５２】
＜実施例８＞
無機粒子として、平均一次粒子径が２０ｎｍの乾式アルミナ（商品名：AEROXIDE Alu 65、日本アエロジル社製）を用いて、これを反応槽に入れ、窒素ガス雰囲気下、撹拌しながらこのアルミナ粒子１００ｇに対して表２に示されるNo.9のフルオロアクリレート樹脂とNo.12のフルオロアルキルアクリレート樹脂（No.9：No.12の質量比＝１：１）の混合樹脂の水分散液６０ｇ（液成分濃度：２０質量％）を噴霧し、以下、実施例１と同様にして、複合粒子を作製した。
【００５３】
＜実施例９＞
無機粒子として、平均一次粒子径が２０ｎｍの乾式チタニア（商品名：AEROXIDE P 25、日本アエロジル社製）を用いて、これを反応槽に入れ、窒素ガス雰囲気下、撹拌しながらこのチタニア粒子１００ｇに対して表２に示されるNo.11のフルオロアルキルアクリレート樹脂とNo.14のフルオロアルキルアクリレート樹脂（No.11：No.14の質量比＝１：１）の混合樹脂の水分散液６０ｇ（液成分濃度：２０質量％）を噴霧し、以下、実施例１と同様にして、複合粒子を作製した。
【００５４】
＜実施例１０＞
無機粒子として、平均一次粒子径が１００ｎｍのゾルゲル法で作られた湿式シリカ（日本アエロジル社製：試作品）を用いて、これを反応槽に入れ、窒素ガス雰囲気下、撹拌しながらこのゾルゲルシリカ粒子１００ｇに対して、表２に示されるNo.5のフルオロアルキルアクリレート樹脂の水分散液３０ｇ（液成分濃度：２５質量％）を噴霧し、以下、実施例１と同様にして、複合粒子を作製した。
【００５５】
＜実施例１１＞
無機粒子として、平均一次粒子径が３０ｎｍの水酸化アルミニウムを用いて、これを反応槽に入れ、窒素ガス雰囲気下、撹拌しながらこの水酸化アルミニウム粒子１００ｇに対して、表２に示される No.6のポリフルオロアクリレート樹脂とNo.9のフルオロアルキルアクリレート樹脂（No.6：No.9の質量比＝１：１）の混合樹脂の水分散液１２５ｇを噴霧し、以下、実施例１と同様にして、複合粒子を作製した。
【００５６】
＜実施例１２＞
無機粒子として、平均一次粒子径が１５〜４０ｎｍのフッ化カルシウムを用いて、これを反応槽に入れ、窒素ガス雰囲気下、撹拌しながらこのフッ化カルシウム粒子１００ｇに対して、表２に示されるNo.9のフルオロアクリレート樹脂とNo.12のフルオロアルキルアクリレート樹脂（No.9：No.12の質量比＝１：１）の混合樹脂の水分散液６０ｇを噴霧し、以下、実施例１と同様にして、複合粒子を作製した。
【００５７】
＜実施例１３＞
無機粒子として、平均一次粒子径が５ｎｍのフッ化マグネシウムを用いて、これを反応槽に入れ、窒素ガス雰囲気下、撹拌しながらこのフッ化マグネシウム粒子１００ｇに対して、表２に示されるNo.5のポリフルオロアルキルアクリレート樹脂とNo.7のフルオロアルキルアクリレート樹脂（No.5：No.7の質量比＝２：１）の混合樹脂の水分散液１００ｇを噴霧し、以下、実施例１と同様にして、複合粒子を作製した。
【００５８】
＜実施例１４＞
無機粒子として、平均一次粒子径が１００ｎｍの窒化ホウ素粒子を用いて、これを反応槽に入れ、窒素ガス雰囲気下、撹拌しながらこの窒化ホウ素粒子１００ｇに対して、表２に示されるNo.1のフルオロアルキルアクリレート樹脂の水分散液３７．５ｇ（液成分濃度：２０質量％）を噴霧し、以下、実施例１と同様にして、複合粒子を作製した。
【００５９】
＜実施例１５＞
無機粒子として、平均一次粒子径が２０〜３０ｎｍのシリカとチタニアの複合酸化物(日本アエロジル社製:試作品) 用いて、これを反応槽に入れ、窒素ガス雰囲気下、撹拌しながらこのシリカ/チタニア複合酸化物粒子１００ｇに対して、表２に示されるNo.2のフルオロアルキルアクリレート樹脂の水分散液５０ｇ（液成分濃度：２０質量％）を噴霧し、以下、実施例２と同様にして、複合粒子を作製した。
【００６０】
＜比較例１＞
無機粒子として、実施例１と同一の乾式シリカを用いて、これを反応槽に入れ、窒素ガス雰囲気下、撹拌しながらこのシリカ粒子１００ｇに対して実施例１と同一の表２に示されるNo.1のフルオロアルキルアクリレート樹脂の水分散液３７．５ｇ（液成分濃度：２０質量％）を噴霧し、以下、実施例１と同様にして、複合粒子を作製した。
【００６１】
＜比較例２＞
無機粒子として、実施例１と同一の乾式シリカを用いて、これを反応槽に入れ、窒素ガス雰囲気下、撹拌しながらこのシリカ粒子１００ｇに対して特許文献１に示されるのと同じ表３に示されるNo.22のフルオロアルキルメタクリレートの水分散液３７．５ｇ（液成分濃度：２０質量％）を噴霧し、以下、実施例１と同様にして、複合粒子を作製した。
【００６２】
＜比較例３＞
無機粒子として、実施例２と同一の乾式シリカを用いて、これを反応槽に入れ、窒素ガス雰囲気下、撹拌しながらこのシリカ粒子１００ｇに対して特許文献１に示されるのと同じ表３に示されるNo.23のポリフルオロアルキルメタクリレートの水分散液５０ｇ（液成分濃度：２０質量％）を噴霧し、以下、実施例１と同様にして、複合粒子を作製した。
【００６３】
＜比較例４＞
無機粒子として、実施例１と同一の乾式シリカを用いて、これを反応槽に入れ、窒素ガス雰囲気下、撹拌しながらこのシリカ粒子１００ｇに対して特許文献１に示されるのと同じ表３に示されるNo.21のフルオロアルキルメタクリレート樹脂とNo.24のポリフルオロアルキルメタクリレート樹脂（No.21：No.24の質量比＝１：１）の混合樹脂の水分散液６０ｇ（液成分濃度：２０質量％）を噴霧し、以下、実施例１と同様にして、複合粒子を作製した。
【００６４】
＜比較例５＞
無機粒子として、実施例４と同一の乾式シリカを用いて、これを反応槽に入れ、窒素ガス雰囲気下、撹拌しながらこのシリカ粒子１００ｇに対して特許文献１に示されるのと同じ表３に示されるNo.22のフルオロアルキルメタクリレート樹脂とNo.26のフルオロアルキルメタクリレート樹脂（No.22：No.26の質量比＝２：１）の混合樹脂の水分散液７５ｇ（液成分濃度：２０質量％）を噴霧し、以下、実施例１と同様にして、複合粒子を作製した。
【００６５】
＜比較例６＞
無機粒子として、実施例５と同一の乾式シリカを用いて、これを反応槽に入れ、窒素ガス雰囲気下、撹拌しながらこのシリカ粒子１００ｇに対して特許文献１に示されるのと同じ表３に示されるNo.23のポリフルオロアルキルメタクリレート樹脂とNo.25のフルオロアルキルメタクリレート樹脂（No.23：No.25の質量比＝２：１）の混合樹脂の水分散液１００ｇ（液成分濃度：２０質量％）を噴霧し、以下、実施例１と同様にして、複合粒子を作製した。
【００６６】
＜比較例７＞
無機粒子として、実施例６と同一の乾式シリカを用いて、これを反応槽に入れ、窒素ガス雰囲気下、撹拌しながらこのシリカ粒子１００ｇに対して特許文献１に示されるのと同じ表３に示されるNo.24のポリフルオロアルキルメタクリレート樹脂とNo.25のフルオロアルキルメタクリレート樹脂（No.24：No.25の質量比＝２：１）の混合樹脂の水分散液１２５ｇ（液成分濃度：２０質量％）を噴霧し、以下、実施例１と同様にして、複合粒子を作製した。
【００６７】
＜比較例８＞
無機粒子として、実施例１と同一の乾式シリカを用いて、これを反応槽に入れ、窒素ガス雰囲気下、撹拌しながらこのシリカ粒子１００ｇに対して表２に示されるNo.9のフルオロアクリレート樹脂の水分散液６０ｇ（液成分濃度：２０質量％）を噴霧し、３００℃で３０分間加熱撹拌した後、室温まで冷却し、樹脂被覆粒子が凝集した複合粒子を作製した。
【００６８】
＜比較例９＞
無機粒子として、実施例１と同一の乾式シリカを用いて、これを反応槽に入れ、窒素ガス雰囲気下、撹拌しながらこのシリカ粒子１００ｇに対して表２に示されるNo.13のフルオロアルキルアクリレート樹脂の水分散液６０ｇ（液成分濃度：２０質量％）を噴霧し、１２０℃で３０分間加熱撹拌した後、室温まで冷却し、樹脂被覆粒子が凝集した複合粒子を作製した。
【００６９】
＜比較例１０＞
無機粒子を用いることなく、表２に示されるNo.2のフルオロアルキルアクリレート樹脂の水分散液１００ｇ（液成分濃度：２０質量％）を、以下、実施例１と同様にして、樹脂粒子を作製した。フルオロアルキルアクリレート樹脂のみからなる粒子のＳＥＭにて観察した倍率３，０００倍の写真図を図５に示す。
【００７０】
＜比較例１１＞
無機粒子として、実施例１と同一の乾式シリカを用いて、これを反応槽に入れ、窒素ガス雰囲気下、撹拌しながらこのシリカ粒子１００ｇに対して表２に示されるNo.11のフルオロアルキルアクリレート樹脂の水分散液３７．５ｇ（液成分濃度：２０質量％）を噴霧し、２００℃で１８０分間加熱撹拌した後、室温まで冷却し、樹脂被覆粒子が凝集した複合粒子を作製した。
【００７１】
＜比較例１２＞
無機粒子として、実施例４と同一の乾式シリカを用いて、これを反応槽に入れ、窒素ガス雰囲気下、撹拌しながらこのシリカ粒子１００ｇに対して表２に示されるNo.3のポリフルオロアルキルアクリレート樹脂の水分散液１５０ｇ（液成分濃度：２０質量％）を噴霧し、２００℃で１８０分間加熱撹拌した後、室温まで冷却し、樹脂被覆粒子が凝集した複合粒子を作製した。
【００７２】
実施例１〜１５及び比較例１〜１２における無機粒子の種類と平均一次粒子径、被覆層の樹脂の種類と樹脂液噴霧量の割合を以下の表４に示す。
【００７３】
【表４】
2019044121.tif 000006
【００７４】
実施例１〜１５及び比較例１〜９、１１、１２で得られた乾式シリカ、乾式アルミナ、乾式チタニア、湿式シリカ、水酸化アルミニウム、フッ化カルシウム、フッ化マグネシウム、窒化ホウ素、シリカとチタニアの複合酸化物の無機粒子から作られた２６種類の複合粒子及び比較例１０の樹脂粒子のフッ素含有量、炭素含有量及び体積基準の平均粒径(Ｄ50)を前述の例示した方法で測定した。また２７種類の複合粒子及び樹脂粒子をそれぞれエタノール１００質量％に対して７質量％の割合で添加し、均一に分散させて分散液を調製し、この分散液をガラス板の表面にバーコーターにより塗布し、１０５℃のオーブン中に２０秒間加熱し、厚さ６０μｍの２７種類の塗膜を形成した。そして、２７種類の塗膜に対する水の接触角、サラダ油の接触角、シリコーンオイルの接触角を、市販の測定装置（協和界面科学社製 接触角計、「Ｄｒｏｐ  Ｍａｓｔｅｒ DM-301」）を用いて測定した。具体的には、シリンジに２５℃のイオン交換水と、サラダ油と、２種類の異なる粘度（３００ｃｓ、１００ｃｓ）を有するシリコーンオイルを準備し、静止状態で水、サラダ油、シリコーンオイルが膜表面に触れた後の接触角を測定した。
【００７５】
フッ素含有量、炭素含有量及び体積基準の平均粒径(Ｄ50)の測定結果を前記の表４に、水、サラダ油、シリコーンオイルの測定結果を以下の表５にそれぞれ示す。また実施例６及び比較例２の塗膜表面におけるシリコーンオイルの撥油性を示す写真図を図２及び図３にそれぞれ示す。更に実施例１〜８の水、サラダ油、１００ｃｓのシリコーンオイルの各接触角の写真図を図６に示す。
【００７６】
【表５】
2019044121.tif 000007
【００７７】
図４及び図５から明らかなように、実施例３の複合粒子は無機粒子がいくつか集まって形成されているため、複合粒子表面に微細な凹凸によるフラクタルな表面を有する形態であるのに対して、比較例１０の樹脂粒子は樹脂のみで形成されているため、表面は平滑でフラクタルな表面を有しない形態であった。
【００７８】
表４及び表５から明らかなように、比較例１では、樹脂成分の噴霧量が５．０質量部であったため、フッ素含有量、炭素含有量が少なくなり、水及びシリコーンオイルの各接触角が低かった。
【００７９】
比較例２〜７では、被覆層が特許文献１に示される（ポリ）フルオロ（アルキル）メタクリレート樹脂で形成されるため、いかなる条件で複合粒子を形成しても、シリコーンオイルは弾かず撥油性は低かった。比較例２の複合粒子のシリコーンオイルに対する撥油性を図３に示す。
【００８０】
比較例８では、樹脂を含む液を噴霧後、３００℃の高温で熱処理したため、樹脂が熱分解して、撥水撥油性が得られなかった。
【００８１】
比較例９では、樹脂を含む液を噴霧後、１２０℃の低温で熱処理したため、樹脂成分の乾燥が十分にされず、水分が複合粒子中に残存している状態であったため、撥水撥油性が得られなかった。
【００８２】
比較例１０では、樹脂粒子が樹脂のみで形成され、表面は平滑でフラクタルな表面を有しない形態であったため、サラダ油及びシリコーンオイルに対する接触角は７５〜７７度程度あったが、水に対する接触角は０度であった。
【００８３】
比較例１１では、樹脂を含む液を噴霧後、２００℃で１８０分間の長時間熱処理したため、フッ素樹脂(No.11)成分の一部が長時間の熱安定性に乏しく分解して、水とサラダ油に対する接触角はそれぞれ１５０度、１４３度であったが、シリコーンオイルに対する接触角は４５度程度で低く、撥油性が得られなかった。
【００８４】
比較例１２では、樹脂を含む液を多量に噴霧後熱処理したため、複合粒子表面に覆われたフッ素樹脂成分が過多になり、微粒子によって形成されたフラクタルな構造が表面に覆われる樹脂によって相殺(表面がより平滑になって、構造効果が薄まって)されてしまい、サラダ油に対する接触角は１４４度であったが、水とシリコーンオイルに対する接触角はそれぞれ１００度、４０度で低く、高い撥水性、撥油性が得られなかった。
【００８５】
これに対して、実施例１〜１５では、本発明の第５の観点に記載された要件で製造された複合粒子は、無機粒子の種類によらず樹脂液噴霧量が所定量であれば、無機粒子の表面が（ポリ）フルオロ（アルキル）メタクリレート樹脂を含む所定の厚さの被覆層で形成されるため、水及びサラダ油に対する接触角が大きいことは勿論のこと、シリコーンオイルに対しても接触角が大きく、撥水撥油性を示すことが分かった。特に表４、表５及び図２の実施例６から明らかなように、（ポリ）フルオロ（アルキル）アクリレート樹脂量に応じて、ガラス塗膜とシリコーンオイルとの接触角が大きくなるというシリコーンオイルの撥油性効果が高くなることが分かった。
【産業上の利用可能性】
【００８６】
本発明の撥水撥油性塗膜は、電子材料、建築、輸送機器、事務用品、日用品、台所用品、トイレタリー用品、医療用品等の撥水撥油性を要求される分野で利用される。
【図１】
2019044121.tif 000008
【図２】
2019044121.tif 000009
【図３】
2019044121.tif 000010
【図４】
2019044121.tif 000011
【図５】
2019044121.tif 000012
【図６】
2019044121.tif 000013